(57)【要約】【課題】アルカリ型燃料電池用の電極触媒の反応部の面積を増大することで、燃料電池の発電性能を向上させる。【解決手段】アルカリ型燃料電池用の電極触媒を、複数の孔を有する金属多孔体と、この金属多孔体の表面及び孔内に担持された触媒粒子とを備えるものとする。アルカリ型燃料電池は、この電極触媒を電極として用いるものとする。即ち、アルカリ型燃料電池は、陰イオンを透過させる機能を有する電解質膜と、その両側に配置された一対の電極とを備え、その一対の電極のうち一方又は両方の電極を、上記の電極触媒とする。【選択図】図２
2008288145.tif 000002
【特許請求の範囲】
【請求項１】
複数の孔を有する金属多孔体と、
前記金属多孔体の表面及び孔内に担持された触媒粒子と、
を備えることを特徴とするアルカリ型燃料電池用の電極触媒。
【請求項２】
前記金属多孔体は、Fe,Co,Ni,Cu及びRuからなる金属群のいずれか１以上の金属からなることを特徴とする請求項１に記載のアルカリ型燃料電池用の電極触媒。
【請求項３】
前記触媒粒子は、Fe,Co及びNiからなる粒子又はNi粒子であることを特徴とする請求項１又は２に記載のアルカリ型燃料電池用の電極触媒。
【請求項４】
陰イオンを透過させる機能を有する電解質膜と、
前記電解質膜の両側に配置された一対の電極と、を備え、
前記一対の電極のうち、少なくとも一方は、請求項１から３のいずれかに記載の電極触媒であることを特徴とするアルカリ型燃料電池。
【請求項５】
金属多孔体の材料となる第１金属と、Al,Sn,Zn及びPbからなる金属群のうちいずれかの第２金属との合金から、アルカリ溶液を用いて該第２金属を溶解させて金属多孔体を製造し、
触媒粒子となる第３金属の酢酸塩を酢酸溶液に溶解した混合溶液に、前記金属多孔体を添加し、
前記金属多孔体を添加した前記混合溶液を真空脱気し、
前記真空脱気後の前記混合溶液から前記金属多孔体を取り出し、
前記金属多孔体を加熱する、
ことを特徴とするアルカリ型燃料電池用の電極触媒の作製方法。
【請求項６】
前記金属多孔体は、Fe,Co,Ni,Cu及びRuからなる金属群のうちいずれか１以上の金属からなることを特徴とする請求項５に記載のアルカリ型燃料電池用の電極触媒の作製方法。
【請求項７】
前記第３金属は、Fe,Co及びNiからなる金属群のうちいずれか１以上の金属であることを特徴とする請求項５又は６に記載のアルカリ型燃料電池用の電極触媒の作製方法。
【発明の詳細な説明】
【技術分野】
【０００１】
この発明はアルカリ型燃料電池用の電極触媒及びこれを用いた燃料電池、並びにアルカリ型燃料電池用の電極触媒の形成方法に関する。
【背景技術】
【０００２】
従来、例えば、特開２００４−２８８３７８号公報には、アルカリ型燃料電池の１つとして、ヒドラジンを燃料として用いる燃料電池が開示されている。具体的に、上記従来技術の燃料電池は、ヒドラジンを溶解した水酸化カリウム水溶液である電解液と、燃料極と空気極とにより構成されている。空気極は平面状に形成され、一面が空気導入口側に配置され空気に接触し、反対側の面において電解液に接触するように構成されている。一方、燃料極は、平板状に形成され電解液中に浸漬されている。また、燃料極としては、板状あるいは球体状に成形された発泡Ni等の発泡金属からなる集電材の表面に水素吸蔵合金をスパッタ等により成膜したものを燃料極として使用している。
【０００３】
ところで、ヒドラジンを燃料とする燃料電池においては、ヒドラジンの持つ高エネルギーを有効に引き出す燃料極が必要となる。具体的に、ヒドラジン燃料電池における燃料極では、燃料として供給されたヒドラジンを分解し、窒素ガスと水素イオンと電子とを生じさせる必要がある。このため、上記従来技術のようなヒドラジン燃料電池の燃料極では、ヒドラジン分解活性が高いこと、触媒の反応面積が大きいこと、電気抵抗が小さいこと、更に電極が崩壊しないことが要求される。
【０００４】
この点、金属は電気抵抗が小さく、またNi等の金属は耐アルカリ性に優れている。従って、上記従来技術によれば、燃料極の電気抵抗を低減し、腐食が少なく崩壊が起こりにくい電極とすることができるとしている。また、燃料極である発泡金属は複数の空間（気孔）を有する金属骨格からなる。従って、気孔内の表面積を含めると発泡金属全体としての表面積が広く、触媒としての反応面積が広く確保されている。また、水素吸蔵合金は、ヒドラジンに対する分解活性が高く、供給されたヒドラジンを効率良く酸化させて窒素ガスと水素イオンを生成する。従って、燃料極の分解活性が高められている。
【０００５】
【特許文献１】特開２００４−２８８３７８号公報
【発明の開示】
【発明が解決しようとする課題】
【０００６】
ところで、上記従来技術は、ヒドラジン型燃料電池に関するものであり、板状または球体状に成形された燃料極を電解液中に浸漬して構成される。つまり、上記従来技術の電極反応部は、集電板に電解質が染み込むことで形成されている。従って、この燃料極の反応面積は、発泡金属の板あるいは球体の孔内部を含む全表面積に依存するものであり、発泡金属の全表面積以上の反応面積を得ることができない。また、スパッタや溶射等により成膜される水素吸蔵合金の膜は、発泡金属の孔内には及ばず、発泡金属の表面にのみ形成されると考えられる。従って、水素吸蔵合金により触媒活性の高められている部分は、結局、発泡金属の孔内を含まない表面のみに留まっている。
【０００７】
更に、上記従来技術は、燃料をヒドラジンとし、電解液中に燃料極の集電板を浸漬させて構成されるアルカリ電池に適用される。しかし、アルカリ型燃料電池は、これに限るものではなく、例えば、陰イオンを透過する電解質膜の両側に、複数の触媒粒子を担持させてなる担持体を電解質膜に混合したものを塗布して電極触媒とした構成を有する燃料電池がある。このような燃料電池においても、触媒の反応部の面積をより増大させた電極触媒の開発が期待される。
【０００８】
従って、この発明は、上記の課題を解決することを目的として、反応面積を増大し、燃料を効率良く利用できるように改良したアルカリ型燃料電池用の電極触媒及びこれを用いたアルカリ型燃料電池並びに、この製造方法を提供するものである。
【課題を解決するための手段】
【０００９】
第１の発明は、上記の目的を達成するため、アルカリ型燃料電池用の電極触媒であって  複数の孔を有する金属多孔体と、
前記金属多孔体の表面及び孔内に担持された触媒粒子と、
を備えることを特徴とする。
【００１０】
第２の発明は、第１の発明において、前記金属多孔体は、Fe,Co,Ni,Cu及びRuからなる金属群のいずれか１以上の金属からなることを特徴とする。
【００１１】
第３の発明は、第１又は第２の発明において、前記触媒粒子は、Fe,Co及びNiからなる粒子又はNi粒子であることを特徴とする。
【００１２】
第４の発明は、アルカリ型燃料電池であって、
陰イオンを透過させる機能を有する電解質膜と、
前記電解質膜の両側に配置された一対の電極と、を備え、
前記一対の電極のうち、少なくとも一方は、第１から第３のいずれかの電極触媒であることを特徴とする。
【００１３】
第５の発明は、アルカリ型燃料電池用の電極触媒の作製方法であって、
金属多孔体の材料となる第１金属と、Al,Sn,Zn及びPbからなる金属群のうちいずれかの第２金属との合金から、アルカリ溶液を用いて該第２金属を溶解させて金属多孔体を製造し、
触媒粒子となる第３金属の酢酸塩を酢酸溶液に溶解した混合溶液に、前記金属多孔体を添加し、
前記金属多孔体を添加した前記混合溶液を真空脱気し、
前記真空脱気後の前記混合溶液から前記金属多孔体を取り出し、
前記金属多孔体を加熱することを特徴とする。
【００１４】
第６の発明は、第５の発明において、
前記金属多孔体は、Fe,Co,Ni,Cu及びRuからなる金属群のうちいずれか１以上の金属からなることを特徴とする。
【００１５】
第７の発明は、第５又は第６の発明において、前記第３金属は、Fe,Co及びNiからなる金属群のうちいずれか１以上の金属であることを特徴とする。
【発明の効果】
【００１６】
第１の発明によれば、アルカリ型燃料電池用の電極触媒は、複数の孔を有する金属多孔体と、金属多孔体の表面及び孔内に担持された触媒粒子とを有する。これにより、燃料電池の各電極触媒における反応を金属多孔体の孔内においても促すことができ、触媒の反応部の面積を増大させることができる。従って燃料電池の発電性能を向上させることができる。
【００１７】
第２の発明によれば、金属多孔体は、Fe,Co,Ni,Cu及びRuからなる金属群のいずれか１以上の金属からなる。これらの金属を触媒の担体として用いることにより、電極の電気抵抗を低減することができる。また、これらの金属は耐アルカリ性が高いため、アルカリ型燃料電池において電極触媒として用いた場合にも腐食や崩壊が起こりにくく、電極として好適である。
【００１８】
第３の発明によれば、触媒粒子として、Fe,Co及びNiからなる粒子又はNi粒子が用いられる。これらの触媒は、耐アルカリ性が高く、腐食が起こりにくいため、アルカリ型燃料電池の電極触媒として好適である。また従来の白金を触媒粒子として用いる場合に比べて、電極触媒のコストダウンを図ることができる。更に、Fe-Co-Ni粒子を用いる場合には、アルコール等のC-C結合を有する燃料が供給された場合に、C-C結合を切断することができるため、より触媒活性の高い電極として用いることができる。
【００１９】
第４の発明によれば、電極触媒は、陰イオン交換膜の両側、あるいは一方の面に電極として配置される。これにより、上記の効果を有するアルカリ型燃料電池とすることができ、アルカリ型燃料電池の発電性能を高めることができる。
【００２０】
第５の発明によれば、複数の孔を有する金属多孔体の、表面及び孔内部にまで触媒粒子を担持させた電極触媒を作製することができる。従って、反応部の面積の大きい電極触媒を得ることができる。
【００２１】
第６の発明によれば、金属多孔体は、Fe,Co,Ni,Cu及びRuからなる金属群のいずれか１以上の金属からなる。これらの金属を触媒の担体として用いることにより、電極の電気抵抗を低減することができる。また、これらの金属は耐アルカリ性が高いため、アルカリ型燃料電池において電極触媒として用いた場合にも腐食や崩壊が起こりにくく、電極として好適である。
【００２２】
第７の発明によれば、触媒粒子として、Fe,Co及びNiからなる粒子又はNi粒子が用いられる。これらの触媒は、耐アルカリ性が高く腐食が起こりにくいため、アルカリ型燃料電池の触媒として好適である。また従来の白金を触媒粒子として用いる場合に比べて、電極触媒のコストダウンを図ることができる。更に、Fe-Co-Ni粒子を用いる場合には、アルコール等のC-C結合を有する燃料が供給された場合に、C-C結合を切断することができるため、より触媒活性の高い電極として用いることができる。
【発明を実施するための最良の形態】
【００２３】
以下、図面を参照して本発明の実施の形態について説明する。なお、各図において、同一または相当する部分には同一符号を付してその説明を簡略化ないし省略する。
【００２４】
実施の形態．
図１は、この発明の実施の形態の燃料電池の構成について説明するための図である。図１に示す燃料電池はアルカリ型燃料電池である。燃料電池はアニオン交換膜１０（電解質膜）を有している。アニオン交換膜１０の両側には一対の電極として、アノード極２０及びカソード極３０が配置されている。アノード極２０及びカソード極３０の両外側には集電板４０が配置されている。アノード極２０側の集電板４０の一面側には燃料経路５０が接続され、燃料経路５０には燃料供給源（図示せず）が接続されている。燃料供給源から、燃料経路５０及び集電板４０を介してアノード極２０に燃料が供給され、アノード極２０から未反応の燃料等が排出される。一方、カソード極３０側の集電板４０の一面側には酸素経路６０が接続されている。酸素経路６０及び集電板４０を介して、カソード極３０に大気が供給され、カソード極３０から未反応の酸素を含む大気オフガスが排出される。
【００２５】
燃料電池の発電の際にはアノード極２０には燃料として、例えばエタノール等の水素を含む燃料が供給される。一方、カソード極３０には大気（又は酸素）が供給される。アノード極２０に燃料が供給されると、アノード極２０の電極触媒の機能により燃料中の水素原子と、アニオン交換膜１０を通過した水酸化物イオンとが反応して水が生成されると共に、電子が放出される。アノード極２０での反応は、燃料として純水素が供給される場合には、次式（１）のようになり、エタノールが供給される場合には、次式（２）のようになる。
Ｈ２＋２ＯＨ−  →  ２Ｈ２Ｏ＋２ｅ−        ・・・・（１）
ＣＨ３ＣＨ２ＯＨ＋１２ＯＨ−  →  ２ＣＯ２＋９Ｈ２Ｏ＋１２ｅ−    ・・・（２）
【００２６】
一方、カソード極３０に大気が供給されると、大気中の酸素分子はカソード極３０の電極触媒の機能により、いくつかの段階を経て、電極から電子を受け取って水酸化物イオンが生成される。水酸化物イオンはアニオン交換膜１０を通過してアノード極１０側に移動する。カソード極３０での反応は、次式（３）のようになる。
１/２Ｏ２＋Ｈ２Ｏ＋２ｅ−  →  ２ＯＨ−        ・・・・（３）
【００２７】
以上のようなアノード極２０側とカソード極３０側における反応をまとめると、燃料電池全体では次式（４）のように水の生成反応が起き、このときの電子が両極側の集電板４０を介して移動することになる。
Ｈ２＋１/２Ｏ２  →  Ｈ２Ｏ        ・・・・（４）
【００２８】
このようなアルカリ型の燃料電池において、アニオン交換膜１０は、カソード極３０の電極触媒で生成される水酸化物イオン(OH-)をアノード極２０に移動させることができる媒体であれば特に限定されない。具体的にアニオン交換膜１０としては、例えば、１〜３級アミノ基、４級アンモニウム基、ピリジル基、イミダゾール基、４級ビリジウム基、４級イミダゾリウム基などのアニオン交換基を有する固体高分子膜(アニオン交換樹脂)があげられる。また、固体高分子の膜としては、例えば、炭化水素系及びフッ素系樹脂などがあげられる。
【００２９】
アノード極２０及びカソード極３０は同一の構造を有している。具体的に両極は、それぞれ少なくとも電極触媒を有している。アノード極２０の電極触媒は、上記（１）又は（２）式のように、供給された燃料中から水素原子を取り出し、アニオン交換膜１０を通過した水酸化物イオンと反応させて水(H2O)を生成すると共に、集電板４０に電子(e-)を放出する触媒としての機能を有している。一方、カソード極３０の電極触媒は、上記（３）式のように、集電板４０から電子(e-)を受け取って、酸素(O2)と水(H2O)とから水酸化イオンを生成させる触媒作用を有している。
【００３０】
ところで、燃料電池の発電性能を向上させるためには、アノード極２０における（１）又は（２）式の燃料の分解と、カソード極３０における（３）式の酸素からの水酸化物イオン(OH-)の生成とが効率良く進行することが重要となる。このため、各電極における触媒の反応面積を増大させることが有効となる。実施の形態の燃料電池においては、各電極における反応面積を増大させるため、下記の電極触媒を採用する。
【００３１】
図２は、図１の点線(A)で囲むアノード極２０の一部分を拡大した図である。図２にはアノード極２０の電極触媒を拡大して表しているが、上記のようにカソード極３０の電極触媒も同様の構成を有している。図２に示すように、電極触媒２２は、担体に触媒粒子を担持した担持体であり、燃料電池におけるアノード極２０及びカソード極３０は、この担持体がアニオン交換膜１０と同様の成分を溶解させた電解質溶液１２に混合されて、アニオン交換膜１０に塗布されることにより形成されている。
【００３２】
電極触媒２２の担体はNi多孔体粉末２４（金属多孔体）により構成されている。Ni多孔体粉末２４は数μm〜数十μmの粒子であり、粉末中に複数の細孔２６を有している。Ni多孔体中の細孔２６の比率は80[Vol.%]〜96[Vol.%]である。
【００３３】
Ni多孔体粉末２４には複数のFe-Co-Niからなる触媒粒子２８が担持されている。触媒粒子２８は、アノード極２０、カソード極３０のそれぞれにおいて、上記（１）、（２）又は（３）に示す反応を促進させると共に、アノード極２０に供給されたエタノール等の燃料中のC-C結合を切断する機能を有し、燃料から水素を生成する反応を促進することができる。
【００３４】
ここで、触媒粒子２８は、Ni多孔体粉末２４の表面及び細孔２６の内部に担持されている。従って、電極触媒２２の反応部（三層界面）は、Ni多孔体粉末２４の表面だけでなく細孔２６の内部にまで形成され、反応面積が大きく確保されている。電極触媒２２に燃料が供給されると、燃料は細孔２６内部にまで侵入し、電極触媒２２の表面及び細孔２６内において触媒粒子２８に接し、上記（１）、（２）又は（３）の反応が促進される。従って、より効率良く発電反応を促進することができ、燃料電池の発電性能の向上が図られている。
【００３５】
図３は、この発明の実施の形態における電極触媒２２の形成方法について説明するための図である。図３の[工程01]において、まずNiとAlとの合金粉末が作製される。ここで、NiとAlの体積比は1:9とされる。次に作製されたNi/Al合金を、数[μm]〜数十[μm]のサイズに粉砕する[工程02]。次に、Ni/Al合金をアルカリ溶液にて処理する[工程03]。ここでアルカリ溶液は、濃度2[mol/l]程度のものを用いる。アルカリ溶液の処理によりNi/Al合金のAl部分が溶解して、Ni多孔体粉末２４が作製される。
【００３６】
次に、酢酸Fe、酢酸Co、酢酸Niを、それぞれ酢酸溶液に溶解させ、酢酸溶液を作製する[工程05]。ここで作製されるFe酢酸溶液、Co酢酸溶液、及びNi酢酸溶液の濃度は、それぞれ0.005[mol/l]〜10[mol/l]となるようにする。次に、Fe酢酸溶液、Co酢酸溶液及びNi酢酸溶液を混合して、混合溶液を作製する[工程06]。各溶液の体積混合比は、等量とする。なお、混合溶液の温度は60[℃]程度とする。
【００３７】
次に、工程06において作製された混合溶液中に、Ni多孔体粉末２４を混合する[工程07]。ここでの混合比は、重量比で1:10〜10:1[wt.%]の範囲とするのが望ましい。より好適には、1:2〜4:1[wt.%]とする。次に、真空脱気を行う[工程08]。真空脱気の結果、細孔２６内に溜まるガスが脱気され、その分、細孔２６内部に多くの混合溶液が浸入することとなる。
【００３８】
次に、溶液中から濾過等によってNi多孔体粉末２４が取り出されて、不活性ガス中で熱処理が行われる[工程09]。ここでの温度は400[℃]とする。これにより、混合溶液中のFe-Co-Ni触媒がNi多孔体粉末２４表面及び細孔２６内に担持された担持体である電極触媒が形成される。その後、担持体は電解質膜と同じ成分を溶解させた電解質溶液１２に混合され、電極触媒２２として、アニオン交換膜１０表面に塗布される。これにより、アニオン交換膜１０の両側に、触媒粒子２８としてFe-Co-Ni触媒を担持するNi多孔体粉末２４からなる電極触媒が形成される。
【００３９】
このように作製された電極触媒２２を用いることにより、アノード極２０及びカソード極３０の反応部の面積を増大させることができる。従って、両電極触媒における反応を促進することができ、燃料電池の発電性能を向上させることができる。
【００４０】
図４は、この発明の実施の形態における電極触媒を用いた燃料電池と、従来の燃料電池との電流密度と電圧との関係（I-V特性）を検証した結果を示す図である。図において横軸は電流密度[A/cm2]を表し、縦軸は電圧[V]を表している。また従来の燃料電池の電極触媒としてはFe-Co-Ni触媒をカーボンに担持させたものを用いている。図４から、この実施の形態の燃料電池の方が、従来の燃料電池に比べて発電性能が向上していることが確認される。即ち、電極触媒としてFe-Co-Ni触媒２８をNi多孔体粉末２４に担持させることで、発電性能を向上させることが確認される。
【００４１】
なお、実施の形態においては、触媒粒子としてFe-Co-Ni触媒２８を用いる場合について説明した。触媒粒子としてFe-Co-Ni触媒２８を用いることにより、燃料としてエタノール等のC-C結合を有するものが供給された場合に、そのC-C結合を効率的に切断し、アノード極２０における反応を促進することができる。しかし、この発明において触媒粒子はFe-Co−Niに限るものではない。例えば、触媒粒子としては、Fe、Co、Ni、あるいはPt等を用いることができる。
【００４２】
具体的に例えば、Niを用いる場合には、上記の触媒の作製の[工程05]において、酢酸溶液にNi酢酸を加えた、濃度0.005[mol/l]〜10[mol/l]の混合溶液のみを準備する。その後、[工程06]を行わずに、工程07〜工程10を行うことにより電極触媒が作製される。
【００４３】
図５は、触媒粒子をNiとし、これをNi多孔体粉末に担持させた電極触媒を用いた燃料電池と、従来の燃料電池のI-V特性を比較検証した結果を示す図である。図において横軸は電流密度[A/cm2]を表し、縦軸は電圧[V]を表している。また、従来の燃料電池の電極触媒としては、カーボンにNi触媒を担持させたものを用いている。図５から、触媒粒子としてNiを用いた場合にも、Ni多孔体粉末２４を担体として用いることで、従来の燃料電池と比較して発電性能が向上していることが確認される。
【００４４】
なお、実施の形態では、アノード極２０及びカソード極３０が共に同一の構成を有する場合について説明した。しかしこの発明は、これに限るものではなく、いずれかの電極触媒に実施の形態に説明した電極触媒を用いることで、ある程度発電性能を向上させることができる。この場合、実施の形態の電極触媒を用いない電極の電極触媒としては、例えば、Fe、Co、Ni、あるいはPt等により構成されたもの、あるいは、これらの金属のいずれかをカーボン等の担体に担持させたもの、あるいは、これらの金属原子を中心金属とする有機金属錯体、あるいは、このような有機金属錯体を担体に担持させたもの等を用いることができる。また、各電極電極触媒の表面には多孔体等で構成された拡散層を配置することもできる。
【００４５】
また、実施の形態では触媒粒子を担持する担体（金属多孔体）としてNi多孔体粉末２４を用いる場合について説明した。Ni多孔体粉末２４を用いることで、反応面を増大させると共に、電極の抵抗を低減することができる。また、多孔体自体が触媒としての機能し、より電極触媒としての機能を向上させることができる。しかし、この発明において金属多孔体はこれに限るものではなく、他の金属多孔体を用いることもできる。具体的に例えば、Niに替えて、Fe,Co,Cu,Ru等の金属からなる多孔体粉末を用いることができる。
【００４６】
また、Ni多孔体粉末を作製する方法として、Ni/Al合金粉末を作製して、Alを溶解させるものについて説明した。しかし、この発明において金属多孔体の作製方法はこれに限るものではなく、他の方法により金属多孔体が作成されるものであってもよい。また、Ni多孔体粉末を作成する場合に、Ni/Al合金粉末に替えて、Ni/Sn、Ni/Zn、Ni/Pb等の合金粉末を作製し、Sn,Zn,Pbを溶解させることでNi多孔体粉末を作製することもできる。同様に、Fe,Co,Cu又はRu等の金属多孔体を用いる場合には、Fe/Al,Co/Al,Cu/Al,Ru/Al,Fe/Sn,Co/Sn,Cu/Sn,Ru/Sn,Fe/Zn,Co/Zn,Cu/Zn,Ru/Zn,Fe/Pb,Co/Pb,Cu/Pb,Ru/Pb等の合金粉末を作製し、それぞれSn,Zn,Pbを溶解させることで、これらの金属多孔体粉末を作成することができる。
【００４７】
また、実施の形態では、燃料電池としてアニオン交換膜を用いたアルカリ型燃料電池を用いる場合について説明した。しかし、この発明はこのような燃料電池に限るものではなく、例えばアニオン交換膜に替えて、KOH等の陰イオンを透過させる電解質を用いたアルカリ電池等であってもよい。
【００４８】
また、実施の形態では、アニオン交換膜１０の両側にアノード極２０及びカソード極３０がそれぞれ配置され、集電板４０を介して、それぞれに反応ガス経路５０、６０が設けられたものについて説明した。しかし、燃料電池はこれに限るものではなく、アニオン交換膜の両側にアノード極及びカソード極が配置された発電部が、集電板やセパレータを介して複数積層されたスタック構造を有するものであっても良い。この場合にも各電極としてこの発明の電極触媒を用いることで、発電性能の高い燃料電池を得ることができる。
【００４９】
また、実施の形態では、燃料としてエタノールを用いる場合について説明した。エタノールであれば、比較的安価に入手可能な材料で効率良く発電することができるためであるが、しかし、この発明において燃料はエタノールに限るものではない。実施の形態において説明したように、イオン交換膜としてアニオン交換膜１０を用いる場合の燃料としては、エタノールのほかに例えばメタン、アンモニア等を考えることができる。
【００５０】
以上の実施の形態において各要素の個数、数量、量、範囲等の数に言及した場合、特に明示した場合や原理的に明らかにその数に特定される場合を除いて、その言及した数に限定されるものではない。また、実施の形態において説明する構造や、方法におけるステップ等は、特に明示した場合や明らかに原理的にそれに特定される場合を除いて、この発明に必ずしも必須のものではない。
【図面の簡単な説明】
【００５１】
【図１】この発明の実施の形態における燃料電池について説明するための図である。
【図２】この発明の実施の形態における燃料電池の電極触媒について説明するための図である。
【図３】この発明の実施の形態の電極触媒の作製方法について説明するための図である。
【図４】この発明の実施の形態の燃料電池の特性について説明するための図である。
【図５】この発明の実施の形態の他の例の燃料電池の特性について説明するための図である。
【符号の説明】
【００５２】
１０  アニオン交換膜
２０  アノード極
２２  電極触媒
２４  Ni多孔体粉末
２６  細孔
２８  触媒粒子
３０  カソード極
４０  集電板
５０  燃料経路
６０  酸素経路
【図１】
2008288145.tif 000003
【図２】
2008288145.tif 000004
【図３】
2008288145.tif 000005
【図４】
2008288145.tif 000006
【図５】
2008288145.tif 000007